(57)【要約】【課題】従来の射出速度の高速化の範囲（射出速度が２．０〜２．５ｍ／秒以下の場合）であっても、サージ圧のピーク値を小さくして型締力を小さくするとともに、サージ圧の圧力変動値（振幅）を小さくして金型寿命の延命を図ることができるダイカストマシンを提供すること。【解決手段】最高の射出速度が２．５ｍ／秒以下のダイカストマシンの射出装置であって、プランジャロッドと射出ピストンをチタン−アルミ系の軽量合金で構成した。また、前記チタン−アルミ系の軽量合金として２．５〜８．３５Ｗｔ％のアルミニウムを含ませることとした。【選択図】          図３
2004216414.tif 000002
【特許請求の範囲】
【請求項１】
最高の射出速度が２．５ｍ／秒以下のダイカストマシンの射出装置であって、プランジャロッドと射出ピストンをチタン−アルミ系の軽量合金で構成することにより、射出充填完了時に発生するサージ圧を低減させることを特徴とするダイカストマシンの射出装置。
【請求項２】
前記チタン−アルミ系の軽量合金が２．５〜８．３５Ｗｔ％のアルミニウムを含むことを特徴とする請求項１に記載のダイカストマシンの射出装置。
【発明の詳細な説明】
【０００１】
【発明の属する技術分野】
本発明はアルミニウム等軽金属成形用ダイカストマシンに関するものであり、特に、射出装置運動部品の軽量化により金型寿命を延ばす技術に関する。
【０００２】
【従来の技術】
【特許文献１】
特開平８−３００１３４号公報
【特許文献２】
特開平７−１５５９２５号公報
アルミニウム等の軽金属を鋳造するダイカスト鋳造法は広く知られている。このダイカスト鋳造法は、注湯口からスリーブ内へ供給した軽金属の溶湯を、プランジャチップにより圧送して金型のキャビティ内に充填することにより、所望の形状の製品を鋳造するものである。アルミニウム合金等の軽金属は、合成樹脂に比べて冷却時間が短いため、射出速度の高速化（通常、樹脂の射出成形機の１０倍以上が必要）がより重要となってきている。
射出速度の高速化を行う場合には、射出ユニットの運動部品（プランジャチップを含むプランジャロッドと射出ピストン及びこの両者を結合するカップリング等）の慣性力が問題となる。即ち、溶湯を金型キャビティ内に押し込むための往復運動部品（プランジャチップ、プランジャロッド、射出ピストンやプランジャロッドと射出ピストンとを結合するカップリング等）は質量が大きく、これらの運動部品に停止指令を発しても直ぐには止まらず、慣性力で移動を続ける。その結果、金型キャビティに対して溶湯の充填が完了した後も、この溶湯が大きな慣性力で押されて金型内の溶湯圧力が上昇してサージ圧力（パック圧）が生じることになる。
このサージ圧力はピーク値（最大圧力値）がバリの発生原因となるとともに、圧力の変動値（圧力変動の振幅値）が金型寿命にも影響してくる。更に、この圧力振幅値は射出速度が速くなるにつれて大幅に大きくなってくる。
【０００３】
一方、ダイカストマシンでは高温の溶融したアルミニウムやマグネシウムを金型に高速・高圧で鋳込むために射出ピストンやプランジャロッドなどの射出関連部品（往復運動部品）を具備しているが、前述した過酷な使用条件に耐えうるようにＳＣＭやＳＫＤ等の合金鋼材が使用されている。
この場合、従来の合金鋼材で製造された射出関連部品ではその自重が大きいので往復運動部品の加速及び減速効率が悪く、また、充填完了直前の往復運動部品の運動エネルギーを溶湯で吸収するために上述したサージ圧が発生する。このサージ圧の発生により、金型内の溶湯圧力（メタル圧）が上昇して型締力より大きくなって金型が開いてバリ吹きの原因となっていた。
【０００４】
高速射出時の慣性力を低減させた先行技術としては特開平８−３００１３４号公報（特許文献１）等があり、また、高速射出時の充填サージ圧を防止する先行技術としては特開平７−１５５９２５号公報（特許文献２）等がある。
特開平８−３００１３４号公報には、低速射出時には射出装置のプランジャロッドと射出ピストンとを一体的に作動させ、射出充填完了直前にはプランジャロッドだけを作動させて金型キャビティに溶湯を充填完了させることが記載されている。
また、特開平７−１５５９２５号公報には、プランジャロッドと射出ピストンの接合部に弾性部材を装着したカップリングで構成することにより、射出完了時点での慣性力に起因するサージ圧を前記の弾性部材により吸収することが記載されている。
【０００５】
しかしながら、特開平８−３００１３４号公報に記載された技術においては、射出装置自体が複雑になるとともに、射出充填完了直前のプランジャロッドの作動は第二シリンダの内部に水素やガソリンなどの可燃性物質を吸引・充満させてこれの爆発力により保圧（押湯効果）するために、正確なメタル圧力の制御が困難であった。
また、特開平７−１５５９２５号公報記載された技術においては、充填サージ圧力を吸収しながら圧縮工程で射出シリンダロッドのフランジ端面とプランジャロッドのフランジ端面が合体し連続した剛性体とするために、成形条件等によりサージ圧が変化するような場合には対応が困難となっていた。
【０００６】
ここでマシンサイズ（型締力）と射出装置とのバランスについて説明する。ダイカストマシンのサイズとしては定格型締力で表現するのが一般的である。この定格型締力を基本として、トグルリンク機構やプラテン（固定盤や可動盤）サイズが決まり、タイバーサイズやタイバー間隔が決定される。タイバー間隔が決まると、このマシンに取付け可能な金型サイズが決まることになる。
一方、成形品（鋳造品）は製品設計より形状・肉厚等の諸元が決定されて、この成形に必要な鋳造圧力（メタル圧）が決められる。このメタル圧は緻密な金属組織を得るためのメタル圧は３０〜１００ＭＰａの範囲で選択されている。このメタル圧は射出ピストンや部分加圧ピン（アキュラッドピン）駆動油圧シリンダより静的に加圧する圧力であり、金型内の溶湯に作用する静的な圧力（押湯圧力ともいう）となる。
【０００７】
次に、従来の型締力の決定方法をメタル圧と金型投影面積とを関連付けて説明する。成形品形状と鋳造に必要なメタル圧が決まると、成形に必要な型締力が算出される。この算出された型締力に対して１０〜２０％程度の余裕を持たせた型締力を設定することになる。この型締力が前述した定格型締力より大きくなると一ランク上のマシンを使用せざるを得なくなる。
以上のような型締力の決定方法は静的な型締力の決定方法であり、サージ圧の影響が小さい場合に適用している。しかしながら、前述したように、射出速度の高速化に伴って射出部品（往復運動部品）の慣性力に起因して発生する動的な圧力、即ち、サージ圧（パック圧）の影響を無視して型締力は決定できなくなってきた。
【０００８】
【発明が解決しようとする課題】
最近のダイカスト成形品は部品点数を削減するための部品一体化や部品を軽量化するための薄肉化傾向が強くなってきている。従来のダイカストマシンサイズ（型締力が同じ）で薄物や投影面積の大きな成形品を成形（鋳造）するためには射出速度を高速化する必要に迫られてきた。
従来技術における射出速度の高速化の程度は２．０〜２．５ｍ／秒であった。このような射出速度範囲では、サージ圧のピーク値の増大によるバリの発生に対しては型締力を大きくすることで対応が可能であった。しかしながら、前記サージ圧の圧力振幅値が大幅に上昇してくるので、この圧力変動値による金型キャビティ面の侵食・溶損等が激しくなって金型寿命が短くなるという問題が深刻化してきた。本願発明の目的は射出速度の高速化に対応できるダイカストマシンを提供することである。即ち、従来の射出速度の高速化の範囲（射出速度が２．０〜２．５ｍ／秒以下の場合）であっても、サージ圧のピーク値を小さくして型締力を小さくするとともに、サージ圧の圧力変動値（振幅）を小さくして金型寿命の延命を図ることにより生産効率を上げたいという要求へも対応可能なダイカストマシンを提供することにある。
【０００９】
【課題を解決するための手段】
上記の課題を解決するために、第一の発明では、最高の射出速度が２．５ｍ／秒以下のダイカストマシンの射出装置であって、プランジャロッドと射出ピストンをチタン−アルミ系の軽量合金で構成した。
更に、第二の発明においては、第一の発明でのチタン−アルミ系の軽量合金として２．５〜８．３５Ｗｔ％のアルミニウムを含ませることとした。
【００１０】
【発明の実施の形態】
先ず、チタン−アルミ系の軽量合金がダイカストマシンの射出関連部品に採用されてこなかった理由について説明する。チタンは金属材料の中でも耐蝕性に優れることが良く知られており工業製品としては反応容器など化学工業用に使われてきたが、その多くは対酸・アルカリを目的とする純チタンに限定されていた。
純チタンは１７０〜２８０ＭＰａ程度の引張強度しかなく、クリープ温度も３００℃と低めであったことから機械構造材料としては鉄鋼系材料に比較して魅力に乏しく、また、比強度は鉄合金やアルミ合金に劣るために高温・高衝撃・高負荷下で使用されるダイカストマシンなどの一般産業機械に採用されることはなかった。
一方、従来のダイカストの鋳造要件でも射出高速域が２．０〜２．５ｍ／秒、メタル圧が３０〜１００ＭＰａを対象とするもので、これらの条件下では質量慣性によるサージ圧のピーク値が問題となることは少なかったので、材料開発をしてまでの軽量化を求める必然性も無かった。
【００１１】
ところが最近になって、航空機関連のエンジンや機体に構造部材として開発され、その強度が８００〜１，６００ＭＰａとなる比強度と耐蝕性を併せ持つチタン−アルミ系の合金の市場が広がったことから  一般工業材料としての可能性が認められ始めた。  一方、前述のようにダイカスト技術環境下では高速射出化・低メタル圧鋳造化の要求によりバリ吹き限界が下がるなど、高速往復運動部品の形状変更による軽量化にだけでなく、材料の見直しを含む徹底的な軽量化が重要な問題となってきた。
【００１２】
次に、本発明によるチタン−アルミ系の軽量合金を採用できるダイカストマシンの射出関連部品（往復運動部品）について説明する。
溶湯を金型キャビティ内に押し込むための射出装置関連の往復運動部品としてはプランジャチップ、プランジャロッド、射出ピストンやプランジャロッドと射出ピストンとを結合するカップリング等がある。この中で、プランジャーチップは６００〜７００℃の溶湯と直接接することからチタン−アルミ系の軽量合金の採用には問題がある。従って、現段階で本願発明を適用できる射出関連部品（往復運動部品）としてはプランジャロッド及び射出ピストンが主体である。プランジャチップ等は往復運動部品全体に占める質量比率は小さいので、本願発明の効果にはあまり影響しない。
【００１３】
次に、チタン−アルミ系の軽量合金の成分について説明する。
本願発明の工業的な価値を高めるためには、市場性があって適正な価格になっているチタン−アルミ系の軽量合金を使用することが有効である。また、比強度、高温強度や耐蝕・耐摩耗性を考慮して、本願発明のチタン−アルミ系の軽量合金の組成は２．５〜８．３５Ｗｔ％のアルミニウムを含むものとし、望ましくは５．５〜６．５Ｗｔ％のアルミニウムを含むチタン−アルミ系合金とした。これらの合金は引張強度が１０００ＭＰａ以上であり、破壊靭性が１５００ＭＰａ以上であり、バランスが取れた市場性に富んだ材料である。
【００１４】
図１〜図３に基いて本願発明の１実施形態の構成及び効果について説明する。図１は本発明の一実施形態に係るダイカストマシンの射出装置の説明図、図２は射出速度の高速化によるサージ圧の振幅値変化の状態を示した説明図、図３は本願発明の効果を従来技術との差異を示したサージ圧の変動値の比較図である。
図１において、高速射出ダイカストマシンの射出装置１は、射出シリンダ１６内を左右に摺動する射出ピストン１２、金型１４に嵌合されているプランジャ１７内を左右に摺動するプランジャチップ１０を含むプランジャロッド１１及び射出ピストン１２とプランジャロッド１１とを結合させるカップリング１３等より構成されている。上記部品中の射出ピストン１２とプランジャロッド１１がチタン−アルミ系の軽量合金により製作されている。
【００１５】
次に、図２について説明する。図２は定格型締力１６５０トンのダイカストマシンを使って、射出速度を１．５ｍ／秒（図２（Ａ））、２．０／秒（図２（Ｂ））、２．５／秒（図２（Ｃ））と変化させた時のサージ圧の変動値（振幅値）のシミレーション結果である。射出速度が１．５ｍ／秒の場合のサージ圧の振幅値（両振幅）は１１ａ程度であったものが、射出速度が２．５ｍ／秒の場合にはサージ圧の振幅値（両振幅）は５３ａまで上昇している。
更に、図３について説明すると、図３の（Ａ）は前述のダイカストマシンを使用して本願発明を射出速度２．５ｍ／秒で実施した場合のサージ圧の振幅値のシミレーション結果であり、図３の（Ｂ）は従来技術（チタン−アルミ系の軽量合金を使用しない場合）の射出速度２．５ｍ／秒でのサージ圧の振幅値のシミレーション結果である。両者を比較するとサージ圧の振幅値（両振幅）が従来技術の５３ａから本願発明の２５ＭＰａまで低下しているとともに、サージ圧のピーク値が７６Ｐａから５６ＭＰａへと大幅に小さくなっており、このことが金型寿命の延長にも効果がある。
【００１６】
以上、実施例により説明したが、本発明はこのような実施例に限定されるものではなく、本発明の要旨を逸脱しない範囲で様々な様態で実施できる。例えば、電動のダイカストマシンにも適用可能である。
【００１７】
【発明の効果】
射出装置の往復運動部分を軽量のチタン−アルミ系合金で構成したので、従来のスチール製と比較して約６０％の質量となった。このため、２．０〜２．５ｍ／秒の高速射出時においても溶湯に働く慣性力は小さくなる。したがって、この慣性力により生じるサージ圧のピーク値（圧力の最大値）も小さくなり、更に、サージ圧の振幅値も小さくなる。２．０〜２．５ｍ／秒の高速射出の場合でも、金型合わせ面よりのバリの発生がなくなった。サージ圧の圧力振幅を小さくできるので金型寿命の延命が可能となった。更に、溶湯の噴き出しを防止するために金型の合わせ面を広く設定する必要がなく、金型の小型軽量化が可能になるとともにダイカストマシンサイズの小型化も可能となった。
【図面の簡単な説明】
【図１】図１は本発明の一実施形態に係る高速射出ダイカストマシンの射出装置の説明図である。
【図２】図２は射出速度の高速化によるサージ圧の変動値（振幅値）の変化の状態を示した説明図である。
【図３】図３は本願発明の効果を示したサージ圧の変動値（振幅値）の比較図である。
【符号の説明】
１  高速射出ダイカストマシンの射出装置
１０  プランジャチップ
１１  プランジャロッド
１２  射出ピストン
１３  カップリング
１４  金型
１５  固定盤
１６  射出シリンダ
１７  プランジャ
【図１】
2004216414.tif 000003
【図２】
2004216414.tif 000004
【図３】
2004216414.tif 000005